(57)【要約】【課題】洗濯作業者の衛生環境を維持しつつ、汚れを完全に落とし、更に被洗浄物の消毒をも行って清潔且つ衛生的な仕上がりを保証することができる医療用繊維製品の洗浄方法と、該洗浄用収納袋を提供する。【解決手段】微生物等の付着した医療用繊維製品を洗浄する方法であって、微生物等の付着した医療用繊維製品をポリスチレン系フィルムよりなる収納袋に収納し、収納された状態のままドライクリーニング槽内に収容し、四塩化エチレンを用いて洗浄を行うことを特徴とする医療用繊維製品の洗浄方法および収納袋。【選択図】　　なし【特許請求の範囲】
【請求項１】
感染性の恐れのある微生物の付着している可能性がある医療用繊維製品を開口部以外は密封可能なポリスチレン系フィルムよりなる収納袋に開口部より収納し、開口部を封じて密封し、その状態でドライクリーニング機まで移送し、ドライクリーニング機に収容し、四塩化エチレンを用いてポリスチレン系フィルムを溶解して、前記医療用繊維製品を消毒するとともに、洗浄することを特徴とする医療用繊維製品の洗浄方法。
【請求項２】
前記ポリスチレン系フィルムは、たて、よこの伸び率がともにＪＩＳ　Ｋ７１２７で測定するとき５０〜１０００％であることを特徴とする請求項１記載の医療用繊維製品の洗浄方法。
【請求項３】
前記ポリスチレン系フィルムは、ホモポリスチレンまたは耐衝撃性ポリスチレンまたはこれらの混合物にスチレン系熱可塑性エラストマー、オレフィン系エラストマーあるいはポリオレフィンが３〜５０％混合されている組成物からなるフィルムを備えていることを特徴とする請求項１記載の医療用繊維製品の洗浄方法。
【請求項４】
前記医療用繊維製品を四塩化エチレンで１２分間以上洗濯し、乾燥するか、あるいは四塩化エチレンが繊維製品に十分に浸み込んだ状態で５分間以上洗濯した後、四塩化エチレンを含む状態で５０℃以上に昇温し、１０分間以上乾燥することを特徴とする請求項１記載の医療用繊維製品の洗浄方法。
【請求項５】
たて、よこの伸び率がともにＪＩＳ　Ｋ７１２７で測定するとき５０〜１０００％であるポリスチレン系フィルムにて、開口部を有していて、かつ開口部以外は密封可能な袋状に形成されていることを特徴とする医療用繊維製品の洗浄用収納袋。
【発明の詳細な説明】
【０００１】
【発明の属する技術分野】
本発明は、例えば医療施設、福祉施設等から出される感染性の恐れのある微生物の付着している可能性がある衣類、寝具類、カーテン類などの各種繊維製品を洗濯するために好適な洗浄方法及び該洗浄用収納袋に関するものである。
【０００２】
【従来の技術】
医療施設、福祉施設等から出される繊維製品を洗濯する際には、一般の多くの洗濯物を洗濯する場合と異なる配慮をする必要がある。
【０００３】
即ち、病気の原因である細菌、ウイルス等の微生物が被洗浄物に付着している可能性があることである。近年、特に、医療施設や福祉施設でのいわゆる院内感染が問題になっており、高い安全性を確保するには、他の医療器具等と同様の消毒又は滅菌処理が必要である。
【０００４】
また、洗濯物に各種細菌類、ウイルスが付着している可能性を考えると、洗濯作業者が接触感染等により病気になる可能性もあり、洗濯作業者や病院内作業者を保護する対策も望まれる。
【０００５】
【発明が解決しようとする課題】
本発明はこのような点に鑑みてなされたものであり、その目的とするところは、洗濯作業者の衛生環境を維持しつつ、汚れを完全に落とし、更に被洗浄物の消毒をも行って清潔且つ衛生的な仕上がりを保証し、医療施設や福祉施設での院内二次感染の予防、洗濯業者による回収、運搬、消毒、洗濯の工程による二次感染の防止を行うことができる医療用繊維製品の洗浄方法と、洗浄用収納袋を提供することにある。
【０００６】
【課題を解決するための手段】
請求項１記載の発明は、感染性の微生物の付着しているおそれのある医療用繊維製品を開口部以外は密封可能なポリスチレン系フィルムよりなる収納袋に開口部より収納し、開口部を封じて密封し、その状態でドライクリーニング機まで移送し、ドライクリーニング機に収容し、四塩化エチレンを用いてポリスチレン系フィルムを溶解して、前記医療用繊維製品を消毒するとともに、洗浄することを特徴とする医療用繊維製品の洗浄方法である。
【０００７】
請求項２記載の発明は、前記ポリスチレン系フィルムは、たて、よこの伸び率がともにＪＩＳ　Ｋ７１２７で測定するとき５０〜１０００％であることを特徴とする請求項１記載の医療用繊維製品の洗浄方法である。
請求項３記載の発明は、前記ポリスチレン系フィルムは、ホモポリスチレンまたは耐衝撃性ポリスチレンまたはこれらの混合物にスチレン系熱可塑性エラストマー、オレフィン系エラストマーあるいはポリオレフィンが３〜５０％混合されている組成物からなるフィルムを備えていることを特徴とする請求項１記載の医療用繊維製品の洗浄方法である。
請求項４記載の発明は、前記医療用繊維製品を四塩化エチレンで１２分間以上洗濯し、乾燥するか、あるいは四塩化エチレンが繊維製品に十分に浸み込んだ状態で５分間以上洗濯した後、四塩化エチレンを含む状態で５０℃以上に昇温し、１０分間以上乾燥することを特徴とする請求項１記載の医療用繊維製品の洗浄方法である。
請求項５記載の発明は、たて、よこの伸び率がともにＪＩＳ　Ｋ７１２７で測定するとき５０〜１０００％であるポリスチレン系フィルムにて、開口部を有していて、かつ開口部以外は密封可能な袋状に形成されていることを特徴とする医療用繊維製品の洗浄用収納袋である。
【０００８】
【発明の実施の形態】
本発明は、感染性の恐れのある微生物が付着している医療用繊維製品を洗浄する方法であるが、洗浄の対象である医療用繊維製品（被洗浄物）とは、とくに高温の水（８０℃以上）や高温乾燥に耐えられない衣類、寝具類およびカーテン類である。具体的には手術衣、毛布、羊毛ふとん、羽毛ふとん、シープスキン、カーテン、アクリル製製品やその他のウール製品などである。
【０００９】
これら被洗浄物は、例えば、契約した特定の洗濯業者により回収されて、その業者の洗濯作業場に搬送されて、そこで洗濯される。洗濯前の準備段階として、これら被洗浄物はポリスチレン系フィルムから成る専用の収納袋に収納されることを要する。この収納作業は洗濯開始前に洗濯作業者が行ってもよいが、取扱いや搬送の容易さ等を考えると、被洗浄物が出される施設内の手術室や病室などの発生現場において、その施設の従事者の手で行われることが好ましい。一般的には洗濯される前に施設内、大方の場合、病院内において、エチレンオキサイドガスや蒸気などによって被洗浄物は一次消毒され、その後、洗濯工程に回送される。
【００１０】
本発明で使用するポリスチレン系フィルムとは、フィルムを構成する成分がスチレンまたはメチルスチレンの如きスチレンの誘導体から得られる重合物または共重合物からなるフィルムを備えたフィルムである。
【００１１】
ポリスチレンフィルムは一般的には伸び率が小さく、硬いため、もろく、引き裂き強度が小さく、また製袋時のヒートシール部分の強度が小さい。そのため耐衝撃性ポリスチレン（ＨＩＰＳ）などは軽いものや嵩の小さいものを収納する場合には用いることが可能であるが、やや重いものや角張ったものを収納する場合には適当な素材とはいえない。
【００１２】
本発明に用いられるフィルムは、ソフト性を有しており、収納材としての強度も有しており、安定なヒートシール性を与え、しかも四塩化エチレンに容易に溶解する特性を有している。本発明には、ＪＩＳ　Ｋ７１３０で測定するときに１０〜２００ミクロン、好ましくは１５〜１００ミクロンの厚みを示すフィルムが用いられる。厚みが１０ミクロン未満では、充分な強度が得にくくなるおそれがあり、また２００ミクロンを超える場合には、フィルムが硬くなると同時に不経済となるおそれがある。
フィルムの引張強さは、ＪＩＳ　Ｋ７１２７で測定するときに、たて，よこ、それぞれ１ｃｍ当たり２Ｎ以上を示している。伸び率もＪＩＳ　Ｋ７１２７で測定するときに５０％以上を有しており、たて、よこともに５０〜１０００％、好ましくは１００〜８００％が好ましい。伸び率が５０％未満の場合には、フィルムが破れやすくなるおそれがあり、ヒートシール部の強力が充分でなくなるおそれがある。反対に、伸び率が１０００％を超える場合には、フィルムが伸びやすく、操作性が悪化し、破れやすくなるおそれがある。
ホモポリスチレンや耐衝撃性ポリスチレンのフィルムの伸び率はたて、よこ平均で５０％以下である。引裂強さは　ＪＩＳ　Ｋ７１２８−２で測定するときに、０．０３Ｎ程度以上を示している。
【００１３】
上記の如き性能を有するポリスチレン系フィルムを得る方法としては、ホモポリスチレンまたはポリスチレンにポリオレフィンが共重合された耐衝撃性ポリスチレンまたはこれらの混合物にスチレン系熱可塑性エラストマー、オレフィン系エラストマーあるいはポリオレフィンを３〜５０％、好ましくは５〜３０％添加した組成物からフィルムから作る方法が好ましい。スチレン系熱可塑性エラストマーとは、ハードセグメントにポリスチレン、ソフトセグメントにポリブタジエン，ポリイソプレンあるいはポリオレフィンなどを有するブロック共重合物である。オレフィン系エラストマーとしては、ハードセグメントにポリエチレンやポリプロピレン、ソフトセグメントにブタジエンアクリロニトリルゴム（ＮＢＲ）、エチレンプロピレンゴム（ＥＰＤＭ）やポリ１−オクテンを用いたものなどが挙げられる。添加物の混合比率が３％未満では、引き裂き強度やヒートシール強度の改善が充分でなくなるおそれがあり、反対に混合比率が５０％を超えると、得られるフィルムの伸度が大きくなり過ぎるおそれがあり、袋の形態安定性が維持できなくなるおそれがある。
【００１４】
本発明における収納袋は、熱溶断、ヒートシール、インパルス、超音波などによって作製される。接着剤などを用いて製袋してもよいが、接着剤は例えば合成ゴム系などの四塩化エチレンに溶解するものを選択することが望ましい。シール部の引張強さはフィルムのたて（長手方向）に直角に富士インパルス（株）製ポリシーラーモデルＰＳ２１０Ｅによりフィルムを重ねてシール後、たて方向に引っ張り、シール部の破断を測定するとき、５Ｎ以上を有している。
【００１５】
本発明の収納袋は全体が四塩化エチレンに可溶の本発明のフィルムから構成されているが、袋の一部に四塩化エチレンに不溶のフィルムが使用されていてもよい。要は収納袋が四塩化エチレンに浸漬されたとき、本発明にかかるフィルムが溶解し、内容物である被洗浄物が四塩化エチレン中に出てくれば良い。
【００１６】
この収納袋は、十分な強度を有しており、また搬送や取扱いの途中で雨にあたったり水を被っても、溶解することはない。一旦、被洗浄物が収納袋に収納され、収納口に設置された締め紐を閉めたあとは、被洗浄物が外側に露出して洗濯作業者等の体に触れることはない。なお、感染性のある微生物が収納袋より、フィルム部やシール部あるいは締め紐で閉ざされた収納口などを通じて外部に飛散しないことは、収納袋に水を入れ、水漏れがないことによって確認される。
なお、収納袋には、収納袋の使用方法や被洗浄物の種類を着色または印刷することによって、表示することもできる。
【００１７】
収納袋の開口部には締め紐を施して、収納物の外部への脱落やはみ出しを防止する。締め紐も四塩化エチレンに溶解し易い材料から得られたものであることが好ましい。締め紐の材質は袋本体の材質は同一であってよいし、異なっていてもよい。
【００１８】
感染性のおそれのある微生物の付着している可能性のある医療用繊維製品である被洗浄物はポリスチレン系フィルムで収納された状態のままドライクリーニング洗濯槽内に収容し洗浄を行う。すなわち、洗濯作業場にあっては、被洗浄物は収納袋に収納されたままドライクリーニング機のドラム（つまりドライクリーニング洗濯槽）内に投入されることになる。
【００１９】
洗浄は、四塩化エチレンを用いて行われる。これによりポリスチレン系フィルムは溶解し、被洗浄物は洗浄液に全面的に接触する。これにより被洗浄物に付着している汚れが除去される。更にまた、被洗浄物に付着している微生物は、死滅して消毒も達成される。
【００２０】
上記洗浄は、次の方法で実施される。
（１）四塩化エチレンで１２分間以上洗濯し、乾燥する。
（２）四塩化エチレンが繊維製品に十分浸み込んだ状態で５分間以上洗濯した後、四塩化エチレンを含む状態で５０℃以上に保たせ繊維製品から四塩化エチレンが抜け出すまで１０分間以上乾燥させる。
乾燥は四塩化エチレン濃度が作業環境評価基準５０ｐｐｍ以下になるまで行う。
かかる方法を実施することによって、ポリスチレン系フィルムよりなる収納袋等の溶解をきわめて容易とするのみならず、被洗浄物に付着している感染性の、あるいはその恐れのある微生物の消毒も完璧に達成されるからである。これらの条件を満たさない場合は微生物の消毒が充分になされない。
【００２１】
【実施例】
実施例１
東洋スチレン株式会社製ホモポリスチレン（ＧＰＰＳ），Ｇ２００Ｃ　４５部と、東洋スチレン株式会社製耐衝撃性ポリスチレン（ＨＩＰＳ），Ｅ６４０　３５部と、スチレン系熱可塑性エラストマー，旭化成株式会社製ＳＥＢＳ　タフテックＨ１０８１　２０部とからなる混合チップを用いて、通常のインフレーション法により、シリンダー温度１８０〜２２０℃、ノズル温度２１０℃の設定条件で、円環状のノズルから押出した。押出し後、空気圧でノズル口径より大きく膨らました後、折り込んで巻き取り、厚み５０ミクロンの折り巾６５０ｍｍのフィルムを得た。
【００２２】
得られた円筒状の折り込みフィルムの長手方向に８００ｍｍごとに、長手方向と直角の方向にシール巾５ｍｍで熱シールし、シール部から５ｍｍ離れたところを切断し、折り巾６５０ｍｍ、長さ８００ｍｍの一つの開口部を有する収納袋を作製した。
このフィルムの引張強さはたて、よこ、それぞれ１３．７Ｎ，１０．４Ｎ、伸び率は同じく１１３％、２２２％、引裂強さはいずれも０．０９Ｎであった。また、シール部分のシール部の引張強さは６．５４Ｎであった。
【００２３】
このフィルムの耐水度はＪＩＳ　Ｌ１０９２低水圧法・静水圧法で測定すると、２００ｃｍ以上であった。また、この収納袋に１リットルの水を入れたのち、開口部をこのフィルムと同じ材質の巾５ｃｍのひもでしばり、袋を上下左右に揺り動かした結果、袋の外への水もれは観察されなかった。このことから、この収納袋に収納された被洗浄物から微生物が外部にもれることがないことが証明された。
【００２４】
次に、この収納袋７枚に血液汚染された被洗物約２０ｋｇ（シープスキン、毛布、ペットカーペット、カーテン）を分割して収納したのち、すべての開口部を上記と同様に結んで運搬し、そのままの状態で洗濯機（ドライクリーニング機）に投入し、次の如くドライクリーニングした。なお、収納袋はいずれも運搬途中で破れることなどはなかった。
洗濯機：（株）東京洗染機械製作所製
溶剤洗剤：四塩化エチレンとして
アサヒパークロール　　　　　　　　　　２００Ｌ
ペルサＰ−３，日華化学工業（株）製　　７００ｃｃ
過酸化水素水（３５％）　　　　　　　　７００ｃｃ
【００２５】
四塩化エチレンが被洗物に十分にしみ込んだ状態で５分洗濯を行い、２分間の脱液（蒸留釜に溜める）を行い、２分間のすすぎ（濾過された液で）を行い、１分間の脱液を行い、２分間のすすぎ（蒸留後の新液で）を行い、４分間の脱液を行い、約６０℃で２５分間乾燥した。洗浄開始より約３０秒後に収納袋は完全に溶解し、洗濯槽内で被洗物は分散され、洗浄後の被洗物は清潔に洗浄されており、フィルムが被洗物に付着しているような現象は見られなかった。
他方、繊維製品新機能評価協議会が定めた統一試験法に基づき、黄色ぶどう球菌の０．２ｃｃ懸濁液を含んだ０．４ｇの標準白布に対し、上記ドライクリーニングと同一の処理条件を適用したところ、生菌数は２０以下となり、充分な消毒効果があることが認められた。また、四塩化エチレンの乾燥の程度は、労働安全衛生法の規定による被洗物乾燥後の作業環境評価基準の５０ｐｐｍ以下になることを確認することができた。
【００２６】
実施例２
東洋スチレン株式会社製ＨＩＰＳ，Ｅ６４０　８４部とスチレン系熱可塑性エラストマーとして株式会社クラレ製セプトン２００４　１６部の混合チップを用いて、実施例１と同様にして、厚み３５ミクロン、折り巾６５０ｍｍのフィルムを製造し、実施例１と同様の収納袋を作製した。
このフィルムの引張強さは、たて、よこ、それぞれ１０．８Ｎ，９．４Ｎ、伸び率は同じく２４０％、３２０％、引裂強さはいずれも０．０５Ｎ．０．１４Ｎであった。また、シール部分のシール部の引張強さは１０．２Ｎであった。
【００２７】
この収納袋も実施例１と同様のテストにより、水もれはなかった。この収納袋に巾１３０ｃｍ、長さ１８０ｃｍ、重さ２ｋｇの羽毛ふとんを入れ、このフィルムと同じ材質の巾５ｃｍのひもで開口部を縛り、実施例１と同様のドライクリーニングを行った。ただし、洗いを５分間行う代わりに２５分間行い、１５分間乾燥した。結果は実施例１と同様に、ふとんはきれいに洗浄され、しかも充分な消毒効果も確認された。
【００２８】
実施例３
東洋スチレン株式会社製ＨＩＰＳ，Ｅ６４０　８４部に代えて同ポリマー８０部を用い、株式会社クラレ製セプトン２００４　１６部に代えてエチレンと１−オクテンとのブロック共重合体であるデュポンダウエラストマージャパン株式会社の販売するオレフィン系エラストマー８４０３　２０部を用いた以外は、実施例２と同様にして厚み３０ミクロンのフィルムを製造し、実施例１と同様の収納袋を作製した。
このフィルムの引張強さは、たて、よこ、それぞれ７．５Ｎ，５．５Ｎ、伸び率は同じく２７０％、３５０％、引裂強さはいずれも０．０６Ｎ，０．１１Ｎであった。また、シール部分のシール部の引張強さは７．２Ｎであった。
【００２９】
このフィルムも実施例１と実施例２で得られたフィルムと同様に本発明の収納袋としての性能を発揮した。
【００３０】
【発明の効果】
本発明によれば、洗濯作業者などの衛生環境を維持しつつ、汚れを完全に落とし、更に被洗浄物の消毒をも行って清潔且つ衛生的な仕上がりを保証することができる感染性のおそれのある医療用繊維製品の洗浄方法と、該洗浄用収納袋を提供することができる。